(57)【特許請求の範囲】
【請求項１】
粘着剤層、及び、１層以上の基材からなる粘着シートであって、
前記基材が、少なくとも、炭素数が８〜３０の脂肪族基を有する重量平均分子量１万〜１００万の離型剤、及び、ポリオレフィン系樹脂からなる層を含み、
前記粘着剤層が、示差走査熱量計（ＤＳＣ）での０〜２００℃の温度範囲における測定において、１．１〜２４Ｊ／ｇの吸熱ピークを有する結晶性プロピレン系共重合体（Ａ）と、１Ｊ／ｇ以上の吸熱ピークを有さない非晶性プロピレン系共重合体（Ｂ）との混合物を主成分とする粘着剤からなり、
前記共重合体（Ａ）が、プロピレン、炭素数４〜１２のα−オレフィン及びエチレンを共重合成分として含むプロピレン系共重合体であり、
前記共重合体（Ｂ）が、プロピレン及び炭素数４〜１２のα−オレフィンを共重合成分として含むプロピレン系共重合体及び／又はプロピレン、炭素数４〜１２のα−オレフィン及びエチレンを共重合成分として含むプロピレン系共重合体であり、
前記共重合体（Ａ）の高温ゲル・パーミエーション・クロマトグラフィー（ＧＰＣ）法におけるポリスチレン換算重量平均分子量（Ｍｗ）が、１．０×１０５〜１．０×１０６であり、
前記共重合体（Ｂ）の高温ゲル・パーミエーション・クロマトグラフィー（ＧＰＣ）法におけるポリスチレン換算重量平均分子量（Ｍｗ）が、１．０×１０５〜１．０×１０６であり、
前記共重合体（Ａ）と前記共重合体（Ｂ）の混合成分全体における前記共重合体（Ｂ）の割合が、２０〜７０重量％であり、
延伸工程を介さないことを特徴とする粘着シート。
【請求項２】
ＪＩＳ Ｚ０２３７（２０００）における低速及び高速巻き戻し力が、１．０Ｎ／２０ｍｍ以下であることを特徴とする請求項１記載の粘着シート。
【請求項３】
請求項１又は２に記載の粘着シートが、共押出し法により形成されていることを特徴とする粘着シートの製造方法。
【発明の詳細な説明】
【技術分野】
【０００１】
本発明は、粘着剤、粘着シート及びその製造方法に関する。本発明の粘着剤を用いた粘着シートは、金属板、塗装した金属板、アルミサッシ、樹脂板、化粧鋼板、塩化ビニルラミネート鋼板、ガラス板、光学フィルム等を運搬、加工、養生する際に、その表面保護のために貼り付けられる等の用途を有する粘着シート（表面保護用途の粘着シート、即ち、表面保護シートも含む。）として有用である。
【背景技術】
【０００２】
粘着シート（表面保護シート）に必要な特性としては、被着体に貼り付けた後に保護シートの浮きや剥がれがなく、剥離除去に際して粘着剤が被着体へ残留しないことが要求される。特に、被着体に貼り付けてから剥離するまでの間に、高温下や屋外暴露等の過酷な条件下におかれる場合には、上記の特性にもより一層高度なものが求められる。
【０００３】
このため、従来、一般に用いられてきた粘着シート（表面保護シート）の粘着剤層を形成する粘着剤としては、アクリル系共重合体を、接着性(粘着性)を失わない程度に、イソシアネート化合物やメチロール化合物で架橋三次元化して凝集力を高めたものや、天然ゴムまたは変性天然ゴムに適量の粘着付与剤等を配合したものが使用されている。
【０００４】
このような粘着剤層を有する粘着シート（表面保護シート）は、 屋内での使用に関しては特に問題はない。しかしながら、粘着剤が、天然ゴムや変性天然ゴムを主成分とした場合や、粘着付与剤等を配合した組成物の場合には、前記粘着剤が不飽和二重結合を有する成分によって構成されているため、屋外暴露された際に、紫外線により前記成分の分子切断が引き起こされ、粘着シートを剥離する際に被着体に粘着剤が残留する場合があった。そのため、耐候性の良好な粘着シートが望まれていた。
【０００５】
上記問題点を解決するために、特許文献１において、基材フィルム上に、水添されたスチレン系共重合体により粘着剤層を形成した耐候性に優れた表面保護シートが開示されている。前記水添されたスチレン系共重合体を含有する粘着剤層を用いた表面保護シートは、これを表面が荒れた（粗面）金属板や樹脂板等の被着体に貼り付ける場合には問題が発生しないが、平滑な金属板や極性の高いアクリル樹脂板、ポリカーボネイト樹脂板やアクリル系、ポリエステル系の塗装鋼板等に貼付した場合に、剥離不良を引き起こすなどの問題を生じる場合があった。そのため、剥離性が良好となるような添加剤を用いる必要があるため、汚染や経時での接着性が安定しないという問題が生じている。
【０００６】
また、特許文献２及び特許文献３において、基材フィルム上に、炭素数２〜１２のα−オレフィン共重合体から構成される粘着剤層を積層した表面保護シートが開示されている。しかしながら、前記表面保護シートは、α−オレフィン共重合体単独での接着性は良好ではなく、冬場の屋外で使用する際に全く接着性を示さず、実際には、スチレン系共重合体を添加する必要がある。
【０００７】
また、特許文献４には、α−オレフィン共重合体とスチレン系共重合体から構成される粘着剤層を用いた表面保護シートが開示されている。しかし、前記表面保護シートでは、粘着剤中にスチレン系共重合体を含むため、剥離性が良好ではなく、作業性を低下させる問題が生じている。
【０００８】
さらに、特許文献５には、粘着剤にα−オレフィン共重合体を用いた接着性が良好な表面保護シートが開示されている。しかし、前記表面保護シートにおいて開示されているα−オレフィン共重合体は結晶部分を全く有していない非晶性α−オレフィン共重合体であるため、凝集力に乏しく、糊残りが発生するなど、問題を生じている。凝集力を改善するため、粘着剤成分の分子量を大きくすることが考えられるが、一方で、溶剤塗布型方式を用いた場合に、溶液粘度が高くなったり、共押出方式によって表面保護シートを製造する場合に、加工性が著しく低下する。
【先行技術文献】
【特許文献】
【０００９】
【特許文献１】特開平６−１９５８号公報
【特許文献２】特開平７−２３３３５４号公報
【特許文献３】特開平１１−２１５１９号公報
【特許文献４】特開平６−２４０２１５号公報
【特許文献５】特開２００２−３０２６５９号公報
【発明の概要】
【発明が解決しようとする課題】
【００１０】
そこで本発明は、屋外暴露後や高温保存後における経時においても、糊残りや剥離不良の発生を防止でき、良好な接着性を有する粘着剤、前記粘着剤を用いた粘着シート、前記粘着シートを表面保護用途に使用した粘着シート及びこれら粘着シートの製造方法を提供することを目的とする。
【課題を解決するための手段】
【００１１】
本発明者らは、前記課題を解決するために鋭意研究を重ねた結果、以下に示す粘着剤を見出し、本発明を完成するに至った。
【００１２】
すなわち、本発明の粘着剤は、示差走査熱量計（ＤＳＣ）での０〜２００℃の温度範囲における測定において、
１．１〜２４Ｊ／ｇの吸熱ピークを有する結晶性プロピレン系共重合体（Ａ）と、
１Ｊ／ｇ以上の吸熱ピークを有さない非晶性プロピレン系共重合体（Ｂ）との混合物を主成分とすることを特徴とする。
【００１３】
上記本発明者らは、金属板や塗装鋼板等への剥離不良が、スチレン系Ａ−Ｂ−Ａ型ブロックポリマーのスチレンブロック部分の影響によるものであることを解明し、粘着剤として、スチレンブロックを含有しないα−オレフィン系共重合体を検討した。さらに、本発明者らの検討により、非晶性プロピレン系共重合体を含有する粘着剤の課題であった凝集力や、加工性、経時接着性を満足し、かつ、非晶性プロピレン系共重合体の特徴である初期接着性、粗面接着性を満足させるために、相溶性が良好で、かつ、初期接着性に優れる結晶構造を有する結晶性プロピレン系共重合体を混合することにより、接着特性を損なわず、凝集力や経時接着性(安定性)にも優れた粘着シート（表面保護シート）に使用できる粘着剤を見出したものである。
【００１４】
また、本発明の粘着剤は、前記結晶性プロピレン系共重合体（Ａ）が、プロピレン、炭素数４〜１２のα−オレフィン及びエチレンを共重合成分として含むプロピレン系共重合体であり、前記非晶性プロピレン系共重合体（Ｂ）が、プロピレン及び炭素数４〜１２のα−オレフィンを共重合成分として含むプロピレン系共重合体及び／又はプロピレン、炭素数４〜１２のα−オレフィン及びエチレンを共重合成分として含むプロピレン系共重合体であることが好ましい。結晶性を有するプロピレン系共重合体（Ａ）が網目構造を有するため、耐熱性及び柔軟性のバランスに優れ、更にここに非晶性を有するプロピレン系共重合体（Ｂ）を含むことにより、ゴム弾性を有するため、これらを含有した粘着剤層を用いることにより、前記特性を兼ね備える表面保護シートを得ることができ、有効である。また、結晶性プロピレン系共重合体と非晶性プロピレン系共重合体を混合することにより、非晶性プロピレン系共重合体を含有する粘着剤の課題であった凝集力や、加工性、経時接着性を満足し、かつ、非晶性プロピレン系共重合体の特徴である初期接着性、粗面接着性を満足することができ、有効である。
【００１５】
本発明の粘着シートは、前記粘着剤からなる粘着剤層が、基材の少なくとも片面に形成されていることが好ましい。
【００１６】
本発明の粘着シートは、表面保護用途に使用されることが好ましい。
【００１７】
本発明の粘着シートは、粘着剤層、及び、１層以上の基材からなる粘着シートであって、前記基材が、少なくとも、炭素数が８〜３０の脂肪族基を有する重量平均分子量１万〜１００万の離型剤、及び、ポリオレフィン系樹脂からなる層を含み、前記粘着剤層が、示差走査熱量計（ＤＳＣ）での０〜２００℃の温度範囲における測定において、１．１〜２４Ｊ／ｇの吸熱ピークを有する結晶性プロピレン系共重合体（Ａ）と、１Ｊ／ｇ以上の吸熱ピークを有さない非晶性プロピレン系共重合体（Ｂ）との混合物を主成分とする粘着剤からなることを特徴とする。本発明の粘着シートとしては、基材に所定の離型剤及びポリオレフィン系樹脂を含有することにより、基材に背面処理効果が付与され、所定範囲の巻戻し力を有する粘着シートを得ることができ、有用である。
【００１８】
本発明の粘着シートは、前記結晶性プロピレン系共重合体（Ａ）が、プロピレン、炭素数４〜１２のα−オレフィン及びエチレンを共重合成分として含むプロピレン系共重合体であり、前記非晶性プロピレン系共重合体（Ｂ）が、プロピレン及び炭素数４〜１２のα−オレフィンを共重合成分として含むプロピレン系共重合体及び／又はプロピレン、炭素数４〜１２のα−オレフィン及びエチレンを共重合成分として含むプロピレン系共重合体であることが好ましい。
【００１９】
本発明の粘着シートは、ＪＩＳ  Ｚ０２３７（２０００）における低速及び高速巻き戻し力が、１．０Ｎ／２０ｍｍ以下であることが好ましい。
【００２０】
本発明は、前記粘着シートが、共押出し法により形成される粘着シートの製造方法に関する。
【発明を実施するための形態】
【００２１】
前記結晶性プロピレン系共重合体（Ａ）は、示差走査熱量計（ＤＳＣ）での０〜２００℃の温度範囲における測定において、１．１〜２４Ｊ／ｇの吸熱ピークを有するものであり、好ましくは３〜２０Ｊ／ｇであり、より好ましくは５〜２０Ｊ／ｇの吸熱ピークを有するものである。前記共重合体（Ａ）が、構造中に結晶構造を有するため、粘着剤の流動による接着面積の上昇を抑制することができ、経時後においても、良好な剥離性を有し、有効である。また、前記温度範囲にある場合には、接着性や凝集力が所望の範囲に入り、有効である。
【００２２】
なお、前記結晶性プロピレン系共重合体（Ａ）が、示差走査熱量計（ＤＳＣ）での０℃〜２００℃の温度範囲における測定において、１．１〜２４Ｊ／ｇの吸熱ピークを有するものであるとは、実施例で示す方法（条件）で結晶性プロピレン系共重合体のＤＳＣ分析を行った場合に、０℃〜２００℃の温度範囲において、結晶の融解に基づくと考えられる１．１〜２４Ｊ／ｇの吸熱ピークが確認されることをいう。
【００２３】
本発明の粘着剤のベースポリマーに用いられる結晶性プロピレン系共重合体（Ａ）は、プロピレン、炭素数４〜１２のα−オレフィンおよびエチレンを共重合成分として含む共重合体であることが好ましい。前記共重合体を含む粘着剤は、金属板、塗装鋼板等に対して、良好な初期接着性を示す。
【００２４】
前記炭素数４〜１２のα−オレフィンの具体例としては、ブテン−１、ペンテン−１、ヘキセン−１、ヘプテン−１、オクテン−１、ノネン−１、デセン−１、ドデセン−１、４−メチル−ペンテン−１、４−メチル−へキセン−１等が挙げられるが、本発明のα−オレフィンは上記化合物に限定されるものではない。これらの中でもブテン−１、ヘキセン−１、オクテン−１、４−メチル−ペンテン−１が好ましい。これら炭素数４〜１２のα−オレフィンは１種または２種以上を組み合わせて使用できる。前記結晶性プロピレン系共重合体（Ａ）は結晶構造を有するために、アイソアタクチック構造であることが好ましいと考えられる。
【００２５】
前記結晶性プロピレン系共重合体（Ａ）を構成する各成分の割合は特に制限されないが、本発明の粘着剤は、粘着シート（表面保護シート）として用いるため、結晶性プロピレン系共重合体（Ａ）中のプロピレンの含有量がモノマー組成のモル比で６０〜９５モル％が好ましく、さらに好ましくは６５〜９０モル％、特に７０〜８５モル％であることが好ましい。また、低温接着性の観点から、結晶性プロピレン系共重合体（Ａ）中のプロピレン以外のモノマー成分であるエチレンの割合は、５〜１５モル％の範囲で含有されることが好ましい。
【００２６】
前記結晶性プロピレン系共重合体（Ａ）の重合法は特に制限されず、前記プロピレン、炭素数４〜１２のα−オレフィンおよびエチレンを溶液重合、スラリー重合、気相重合により得ることができる。より具体的には、たとえば、特開２００３−３２１５８２号公報に開示されている製造方法によって、重合することができる。
【００２７】
前記結晶性プロピレン系共重合体（Ａ）の重量平均分子量については、特に限定されるものではないが、高温ゲル・パーミエーション・クロマトグラフィー（ＧＰＣ）法におけるポリスチレン換算重量平均分子量（Ｍｗ）が１．０×１０５〜１．０×１０６、より好ましくは１.５×１０５〜８．０×１０５、さらに好ましくは２．０×１０５〜８．０×１０５程度のものである。重量平均分子量が前記範囲内にあると、凝集力が良好であり、糊残りなく良好に剥離を行うことができ、更に、プロピレン系共重合体を含む粘着剤を押出し成形する場合の成形性も良好である。
【００２８】
また、前記結晶性プロピレン系共重合体（Ａ）のＪＩＳ−Ｋ６３０１におけるＪＩＳ  Ａ硬度は、特に限定されないが５０〜１００が好ましく、より好ましくは５５〜９５、さらに好ましくは６０〜９０である。ＪＩＳ  Ａ硬度が前記範囲のものは柔らかく、初期接着性の点が良好である。
【００２９】
本発明の粘着剤が使用される粘着シート（表面保護シート）は、前記結晶性プロピレン系共重合体（Ａ）と、前記非晶性プロピレン系共重合体（Ｂ）との混合物を主成分とするプロピレン系共重合体を含有してなる粘着剤層を設けたものである。前記共重合体（Ａ）と共重合体（Ｂ）の混合成分全体における共重合体（Ａ）の割合は、８０〜２０重量％が好ましく、より好ましくは７０〜３０重量％である。前記範囲内にあると、初期接着力と粘着剤の凝集力の観点から、有効である。
【００３０】
前記非晶性プロピレン系共重合体（Ｂ）は、示差走査熱量計（ＤＳＣ）での０〜２００℃の温度範囲における測定において、１Ｊ／ｇ以上の吸熱ピークを有さない非晶性プロピレン系共重合体（Ｂ）であり、好ましくは０．５Ｊ／ｇ以上の吸熱ピークを有さないものである。前記非晶性プロピレン系共重合体（Ｂ）が、１Ｊ／ｇ以上の吸熱ピークを有さないことにより、非晶性ポリプロピレン共重合体は結晶構造を有しておらず、初期接着性に優れている点で、有効である。
【００３１】
なお、前記非晶性プロピレン系共重合体（Ｂ）が、示差走査熱量計（ＤＳＣ）での０℃〜２００℃の温度範囲における測定において１Ｊ／ｇ以上の吸熱ピークを有さないものであるとは、実施例で示す方法（条件）で結晶性プロピレン系共重合体のＤＳＣ分析を行った場合に、０℃〜２００℃の温度範囲において、結晶の融解に基づくと考えられる１Ｊ／ｇ以上の吸熱ピークが確認されないことをいう。
【００３２】
本発明の粘着剤のベースポリマーに用いられる非晶性プロピレン系共重合体（Ｂ）は、プロピレン及び炭素数４〜１２のα−オレフィンを共重合成分として含むプロピレン系共重合体及び／又はプロピレン、炭素数４〜１２のα−オレフィン及びエチレンを共重合成分として含むプロピレン系共重合体であることが好ましい。
【００３３】
前記炭素数４〜１２のα−オレフィンの具体例としては、ブテン−１、ペンテン−１、ヘキセン−１、ヘプテン−１、オクテン−１、ノネン−１、デセン−１、ドデセン−１、４−メチル−ペンテン−１、４−メチル−へキセン−１等が挙げられるが、本発明のα−オレフィンは上記化合物に限定されるものではない。これらの中でもブテン−１、ヘキセン−１、オクテン−１、４−メチル−ペンテン−１が好ましい。これら炭素数４〜１２のα−オレフィンは１種または２種以上を組み合わせて使用できる。また、前記非晶性プロピレン系共重合体（Ｂ）は非晶構造を有するために、アタクチック構造であることが好ましいと考えられる。
【００３４】
前記非晶性プロピレン系共重合体（Ｂ）を構成する各成分の割合は特に制限されないが、本発明の粘着剤は粘着シート（表面保護シート）として用いるため、前記非晶性プロピレン系共重合体（Ｂ）中のプロピレンの含有量がモノマー組成のモル比で６０〜９５モル％が好ましく、さらに好ましくは６５〜９０モル％、特に７０〜８５モル％であることが好ましい。また、低温時の接着性維持の観点から、非晶性プロピレン系共重合体（Ｂ）中のプロピレン以外のモノマー成分であるエチレンの割合は、３〜１５モル％の範囲で含有されることが好ましい。
【００３５】
前記非晶性プロピレン系共重合体（Ｂ）の重合法は特に制限されず、前記プロピレン、炭素数４〜１２のα−オレフィンおよびエチレンを溶液重合、スラリー重合、気相重合により得ることができる。より具体的には、たとえば、特開２００３−３２１５８２号公報に開示されている製造方法によって、重合することができる。
【００３６】
前記非晶性プロピレン系共重合体（Ｂ）の重量平均分子量については、特に限定されるものではないが、高温ゲル・パーミエーション・クロマトグラフィー（ＧＰＣ）法におけるポリスチレン換算重量平均分子量（Ｍｗ）が１．０×１０５〜１．０×１０６、より好ましくは１.５×１０５〜８．０×１０５、さらに好ましくは２．０×１０５〜８．０×１０５程度のものである。重量平均分子量が前記範囲内にあると、塗布時の溶液粘度や押出加工時の加工性の観点から、良好である。
【００３７】
また、前記非晶性プロピレン系共重合体（Ｂ）のＪＩＳ−Ｋ６３０１におけるＪＩＳ  Ａ硬度は、特に限定されないが２０〜６５が好ましく、より好ましくは３０〜６０、さらに好ましくは４０〜５５である。ＪＩＳ  Ａ硬度が前記範囲のものは柔らかく、初期接着性の点が良好である。
【００３８】
本発明の粘着剤を使用した粘着シート(表面保護シート)は、前記結晶性プロピレン系共重合体（Ａ）と、前記非晶性プロピレン系共重合体（Ｂ）との混合物を主成分とするプロピレン系共重合体を含有してなる粘着剤層を設けたものである。前記共重合体（Ａ）と共重合体（Ｂ）の混合成分全体における共重合体（Ｂ）の割合は、２０〜８０重量％が好ましく、より好ましくは３０〜７０重量％である。前記範囲内にあると、初期接着力と粘着剤の凝集力の観点から、有効である。
【００３９】
本発明で用いられる粘着剤は、前記結晶性プロピレン系共重合体（Ａ）及び非晶性プロピレン系共重合体（Ｂ）のプロピレン系共重合体混合物を主成分としてなり、通常、前記混合物を８０重量％以上含有することが好ましく、より好ましくは９０重量％以上含有してなるが、前記プロピレン系共重合体混合物に加えて、接着性の向上を目的として、本発明の目的を損なわない範囲で、スチレン−エチレン・ブチレン共重合体−スチレン（ＳＥＢＳ）や、スチレン−エチレン・プロピレン系共重合体−スチレン（ＳＥＰＳ）のような水添スチレン系Ａ−Ｂ−Ａ型ブロックポリマー、スチレン−エチレン・ブチレン共重合体（ＳＥＢ）やスチレン−エチレン・プロピレン系共重合体（ＳＥＰ）のような水添スチレン系Ａ−Ｂ型ブロックポリマー、スチレン−エチレン・ブチレン共重合体−オレフィン結晶ブロックポリマー（ＳＥＢＣ）のような水添スチレン系Ａ−Ｂ−Ｃ型ブロックポリマー、オレフィン結晶−エチレン・ブチレン共重合体−オレフィン結晶ブロックポリマー（ＣＥＢＣ）のような水添オレフィン系Ａ−Ｂ−Ａ型ブロックポリマー、スチレンとジエン系炭化水素とからなるランダム共重合体の水素添加物などを添加することができる。これらは１種を単独でまたは２種以上を併用することができる。これらスチレン成分を有するブロックポリマーの使用割合は適宜に決定しうるが、使用割合が多くなると、接着上昇性などに影響を及ぼすことから、粘着剤全体に対して２０重量％以下が好ましく、より好ましくは１０重量％以下である。
【００４０】
また、本発明の粘着剤には、粘着特性の制御等を目的に必要に応じて、例えば、オレフィンポリマー、シリコーン系ポリマー、アクリル系共重合体、界面活性剤、軟化剤、粘着付与剤や老化防止剤や、ヒンダードアミン系光安定剤、紫外線吸収剤、その他例えば、酸化カルシウムや酸化マグネシウム、シリカや酸化亜鉛、酸化チタンの如き充填剤や顔料などの適宜な添加剤を配合することができる。また、それ以外に接着性の制御や汚染防止等の目的で粘着剤層の表面にコロナ処理、紫外線処理等の適切な表面改質処理を施すこともできる。
【００４１】
前記軟化剤の配合は通例、接着力の向上に有効である。軟化剤としては、例えば、低分子量のポリイソブチレン、水添ポリイソプレン、水添ポリブタジエン、プロピレンやα−オレフィンからなる液状オレフィンポリマーや、それらの誘導体を用いることができる。結晶性プロピレン系共重合体１００重量部に対して、０〜４０重量部とするのが好ましく、さらには０〜２０重量部、特に０〜１０重量部がより好ましい。配合量が４０重量部を超えると高温や屋外暴露時での糊残りが顕著となる。
【００４２】
また、軟化剤の分子量は適宣設定することができるが、数平均分子量が５０００〜１０万程度、特に１万〜５万のものが好ましい。分子量が５０００以下であると被着体への物質移行や重剥離化等の原因となり、１０万以上では接着力の向上効果が乏しくなる。
【００４３】
他方、粘着付与剤の配合も通例、接着力の向上に有効であり、その配合量は凝集力の低下による糊残り問題の発生を回避した接着力の向上などの点より、結晶性プロピレン系共重合体１００重量部に対して、５０重量部以下とするのが好ましく、さらには３０重量部以下、特に０〜２０重量部とするのがより好ましい。粘着付与剤としては、例えば、脂肪族系や芳香族系、脂肪族・芳香族共重合体系や脂環式系等の石油系樹脂、クマロンインデン系樹脂やテルペン系樹脂、テルペンフェノール系樹脂や重合ロジン系樹脂、（アルキル）フェノール系樹脂やキシレン系樹脂、あるいはそれらの水添系樹脂などの粘着剤で公知のものを適宜に選択し、その１種または２種以上用いることができる。剥離性や耐候性などの点から水添された粘着付与剤が好ましい。また、粘着付与剤とオレフィン樹脂とのブレンド物も市販されており、これらを使用しても構わない。
【００４４】
形成する粘着剤層の厚さは接着力などに応じて適宜に決定される。一般には１〜５０μｍ、さらには３〜４０μｍ、特に５〜３５μｍとするのが好ましい。粘着剤層は必要に応じて、実用に供されるまでの間、セパレ−タなどを仮着して保護することもできる。
【００４５】
粘着剤層を付設する基材としては、特に限定されないが、たとえば、ポリエステル、ポリアミド、単独系（ホモポリプロピレン）やエチレン成分を共重合成分とするブロック系、ランダム系、グラフト系等のプロピレン系ポリマー、低密度や高密度やリニア低密度、超低密度等のエチレン系ポリマー、エチレン・プロピレン系共重合体などのオレフィン系ポリマーの１種または２種以上を用いてなる各種プラスチックフィルム、紙、金属フィルム、不織布等が用いられる。
【００４６】
前記基材(基材層)に、プラスチックフィルムを使用する場合には、劣化防止等を目的に、例えば、酸化防止剤や紫外線吸収剤、ヒンダードアミン光安定剤等の光安定剤や帯電防止剤、その他、例えばカーボンブラック、酸化カルシウム、酸化マグネシウム、シリカ、酸化亜鉛、酸化チタンの如き充填剤や顔料等の適宜な添加剤も配合することができる。
【００４７】
また、上記添加剤の中でも、耐候性向上の観点から、基材(基材層)に特に酸化防止剤、紫外線吸収剤、光安定剤、充填剤等を添加することができる。
【００４８】
酸化防止剤としてはヒンダードフェノール系酸化防止剤、リン系加工熱安定剤、ラクトン系加工熱安定剤、イオウ系耐熱安定剤などの公知の酸化防止剤を使用することができ、その配合割合は、基材層のベース樹脂（基材層がブレンド物の場合にはそのブレンド物がベース樹脂である）１００重量部に対して、５重量部以下が好ましく、より好ましくは３重量部以下、さらに好ましくは０．１〜０．５重量部程度とされる。
【００４９】
紫外線吸収剤としてはベンゾトリアゾール系紫外線吸収剤やトリアジン系紫外線吸収剤、ベンゾフェノン系紫外線吸収剤など公知の紫外線吸収剤を使用することができ、その配合割合は、基材層を形成するベース樹脂１００重量部に対して、５重量部以下が好ましく、より好ましくは３重量部以下、さらに好ましくは０．１〜１重量部程度とされる。
【００５０】
また、光安定剤としてはヒンダードアミン系光安定剤やベンゾエート系光安定剤など公知の光安定剤を使用することができ、基材層のベース樹脂１００重量部に対して、５重量部以下が好ましく、より好ましくは３重量部以下、さらに好ましくは０．１〜１重量部程度とされる。
【００５１】
充填剤としては、特に無機系充填剤を用いることができ、カーボンブラック、酸化チタン、酸化亜鉛等が好ましく用いられる。配合割合は基材層のベース樹脂１００重量部に対して、２０重量部以下が好ましく、より好ましくは１〜２０重量部、さらに好ましくは５〜１５重量部程度とされる。なお、上記酸化防止剤や無機系充填剤等の添加剤は、併用することもできる。
【００５２】
上記基材以外に、本発明の粘着シートに用いられる基材は、１層以上の基材(層)からなり、少なくとも、炭素数が８〜３０の脂肪族基を有する重量平均分子量１万〜１００万の離型剤、及び、ポリオレフィン系樹脂からなる層を含む。
【００５３】
なお、前記基材が、複数の基材（層）からなる場合には、全ての基材に前記離型剤を含んでいてもよいし、その一部の基材(層)だけが、前記離型剤を含んでいてもよく、つまり、離型剤を含まない基材(層)を含んでいても構わない。更に、粘着剤層と反対側の最外層にのみ離型剤を含んだ基材を用いてもよい。このように離型剤を基材が含むことにより、基材に背面処理効果を付与することができ、有効である。
【００５４】
前記離型剤としては、ポリマー側鎖に炭素数８〜３０の脂肪族基を有する重量平均分子量１万〜１００万の離型剤であり、具体的には完全ケン化もしくは部分ケン化されたエチレン・ビニルアルコール共重合体やポリビニルアルコールに、炭素数８〜３０の脂肪族基を有する化合物と、イソシアネート反応やエステル反応などを用いた反応物などを例示することができる。
【００５５】
前記離型剤の合成は、完全ケン化もしくは部分ケン化されたエチレン・ビニルアルコール共重合体やポリビニルアルコールに対して、オクチルイソシアネート、デシルイソシアネート、ラウリルイソシアネート、ステアリルイソシアネート等を用いて、イソシアネート反応させたり、ラウリン酸、ステアリン酸などを用いて、エステル反応させることで、容易に合成することができる。特にポリオレフィン系樹脂（オレフィンポリマー）との相溶性の観点から、エチレン・ビニルアルコール共重合体とイソシアネート化合物からなる反応物が、より好ましいと考えられる。
【００５６】
前記エチレン・ビニルアルコール共重合体の構造は、特に限定されないが、好ましくはビニルアルコール構造単位の含有量が４０〜８０モル％であり、より好ましくは４０〜７０モル％のものである。エチレン・ビニルアルコール共重合体のビニルアルコール構造単位の含有量が４０モル％未満の場合は、これを用いて得られた反応生成物は離型剤としての用途において、十分な離型性能を発現しない可能性があり、一方、８０モル％を超えると、これを用いて得られた反応生成物を離型剤として用いる場合、他の樹脂との相溶性が悪く、結果として良好な離型性能を示さなくなる可能性がある。また、エチレン・ビニルアルコール共重合体は、重合度やビニルアルコール構造単位の含有量の異なるものを２種以上混合して用いても良い。
【００５７】
また、前記イソシアネート化合物としては、剥離性、耐熱性の観点からステアリルイソシアネートを用いることが好ましい。
【００５８】
さらに、上記反応の際に生じる副反応物や反応残渣などは、被着体に対する汚染、接着性低下、製造時のライン汚れ、発煙などを引き起こすため、極力少なくしなくてはならない。具体的にはＧＰＣ分析におけるポリスチレン換算重量平均分子量において、副反応物や反応残渣物量を離型剤に対して、１．０面積％以下としたものが好ましく、より好ましくは、０．６面積％以下と考えられる。
【００５９】
前記ポリオレフィン系樹脂は、オレフィンモノマーの単独重合体、及び／又は、オレフィンモノマーと極性モノマーの共重合体を含有することが好ましい。より具体的に説明すると、単独重合体としては、ホモポリプロピレン等が挙げられ、共重合体としては、エチレン成分を共重合成分とするブロック系、ランダム系、グラフト系等のプロピレン系ポリマー、リアクターＴＰＯ、低密度や高密度やリニア低密度、超低密度等のエチレン系ポリマー、エチレン・プロピレン共重合体、エチレン・酢酸ビニル共重合体、エチレン・アクリル酸メチル共重合体、エチレン・アクリル酸エチル共重合体、エチレン・アクリル酸ブチル共重合体、エチレン・メタクリル酸共重合体、エチレン・メタクリル酸メチル共重合体などが挙げられ、これらの１種または２種以上を含有することが好ましい。
【００６０】
前記基材に含有される離型剤の含有割合としては、基材を構成するポリオレフィン系樹脂及び離型剤の合計１００重量部に対して、離型剤が０．１〜２０重量部が好ましく、０．５〜２０重量部がより好ましい。前記離型剤の割合が０．１重量部未満の場合は、十分に離型性能が発現されず、一方、２０重量部を超える場合は、性能的に飽和しているため、経済的に不利となるだけでなく、離型剤の増加により、ポリオレフィン系樹脂との相溶性が低下することにより、成形加工性を低下させるため、好ましくない。
【００６１】
粘着剤層を付設する基材の紫外線透過率としては、波長３６５ｎｍにおける透過率が５％以下、特に１％以下にすることが好ましい。
【００６２】
前記基材（基材層）の厚さとしては、５〜３００μｍ程度であり、好ましくは２０〜１５０μｍであるが、これに限定されるものではない。
【００６３】
粘着剤層の形成は、たとえば、粘着剤の溶剤による溶液や熱溶融液を基材に塗布する方法や、それに準じセパレータ状に塗布、形成した粘着剤層を移着する方法、粘着剤層形成材を基材上に押出し形成塗布する方法、基材と粘着剤層を二層または多層にて押出しする方法、基材上に粘着剤層を単層ラミネートする方法またはラミネート層とともに粘着剤層を二層ラミネートする方法、粘着剤層とフィルムやラミネート層等の基材形成材とを二層または多層ラミネートする方法などの、公知の粘着シートの製造方法に準じて行うことができる。これら粘着シートの製造方法のなかでも、熱可塑性樹脂からなる基材層とともに粘着剤層を、インフレーション法やＴダイ法による二層又は多層による共押出し成形する方法が、生産性及びコストの点から好ましく用いうる。
【００６４】
なお、基材（基材層）の粘着剤層を付設しない面に対しては、巻戻しが容易な巻回体の形成などを目的として、例えば、基材に、脂肪酸アミドやポリエチレンイミン等を添加して離型処理を行ったり、シリコーン系、長鎖アルキル系、フッ素系などの適宜な剥離剤からなるコート層を設けることもできる。
【００６５】
本発明の粘着シートは、ＪＩＳ  Ｚ０２３７（２０００）における低速及び高速巻き戻し力が、１．０Ｎ／２０ｍｍ以下であることが好ましい。ここで、本発明における低速とは、巻戻し速度が０．３ｍ／分を意味し、高速とは、巻戻し速度が３０ｍ／分を意味する。また、本発明の粘着シートは、粘着シート（粘着テープ）をロール状に巻回させた巻回体を、巻戻し速度０．３ｍ／分（低速巻戻し）、３０ｍ／分（高速巻戻し）で、巻戻した時の巻戻し力が、いずれの巻戻し速度においても、より好ましくは０．７Ｎ／２０ｍｍ以下である。巻戻し力が１．０Ｎ／２０ｍｍを超えると粘着シート（粘着テープ）を巻戻す際に、粘着シート（粘着テープ）の裂け現象が発生し易くなり好ましくない。本発明においては、粘着シート（粘着テープ）巻回体の低速域から高速域における巻戻し力を上記範囲内にすることによって、基材に切れ目を形成させた粘着シート（粘着テープ）の巻戻し時における裂け現象を効果的に防止することが可能となり、さらに貼り付け時の作業性を維持することができるようになる。本発明において粘着シートの巻戻し力は、粘着剤層を構成する粘着剤の種類やその厚み、基材（層）を構成する離型剤の種類や配合量等により調整することができる。
【００６６】
また、本発明における粘着シートの巻戻し力は、ＪＩＳ  Ｚ０２３７（２０００）に基づき、ロール状に巻回した幅２０ｍｍの粘着シートを試験試料とし、測定雰囲気温度２３℃下、巻戻し力測定装置を使用して、巻戻し速度０．３ｍ／分（低速巻戻し）、３０ｍ／分（高速巻戻し）の各条件下において測定される。また、本発明における巻戻し力とは、上記のようにして測定された巻戻し力の最大値のことをいう。
【００６７】
本発明の粘着シートは、再剥離性や仮貼り性を要求される用途に好ましく使用することができ、特に金属板や塗装した金属板、アルミサッシ、樹脂板や化粧鋼板、塩化ビニルラミネート鋼板、ガラス板等を運搬、加工、養生する際に、その表面保護のために貼り付けられる等の用途を有する粘着シート（表面保護シート）として好適に使用することができる。
【実施例】
【００６８】
以下に、本発明の実施例を挙げて、本発明をさらに詳しく説明するが、本発明はこれら実施例に制限されるものではない。
【００６９】
（結晶性プロピレン系共重合体）
使用したプロピレン系共重合体の組成比及び特性値を表１に示す。
【００７０】
【表１】
0005596299.tif 000002
(注)表１中、Ｐ：Ｂ：Ｅはプロピレン：ブテン−１：エチレンを示す。なお、重量平均分子量（Ｍｗ）は、高温ＧＰＣ法（カラム：東ソー製、ＴＳＫｇｅｌ  ＧＭＨＨＲ−Ｈ（２０）×３、溶媒：１，２，４−トリクロロベンゼン、ポリスチレン換算）により、流量１．０ｍｌ／分、濃度１．０ｍｇ／ｍｌ、カラム温度１４０℃にて、測定した値である。
【００７１】
（非晶性プロピレン系共重合体）
使用したプロピレン系共重合体の組成比及び特性値を表２に示す。
【００７２】
【表２】
0005596299.tif 000003
(注)表２中、Ｐ：Ｂ：Ｅはプロピレン：ブテン−１：エチレンを示す。なお、重量平均分子量（Ｍｗ）は、ＧＰＣ法（カラム：東ソー製、ＴＳＫｇｅｌ  ＳｕｐｅｒＨＺＭ−Ｈ／ＨＺ４０００／ＨＺ３０００／ＨＺ２０００、溶媒：テトラヒドロフラン（ＴＨＦ）、ポリスチレン換算）により、流量０．６ｍｌ／分、濃度１．０ｍｇ／ｍｌ、カラム温度１４０℃にて、測定した値である。なお、融解ピーク温度及び融解熱量は確認できなかった。
【００７３】
示差走査熱量計（ＤＳＣ）測定は、示差走査熱量計（装置名  ＤＳＣ；ＳＩＩナノテクノロジー社製  ＤＳＣ６２２０）を用い、測定条件として、温度；３０〜２００℃、雰囲気ガス；窒素（２００ｍｌ／分）、昇温速度；１０℃／分にて測定したものである。測定時の昇温及び降温過程は１０℃／分で行った。なお、融解ピーク温度、融解熱(融解ピーク面積)は、ＪＩＳ  Ｋ７１２２に準じて、算出した。
【００７４】
＜実施例１＞
粘着剤層の形成材として、表１中の結晶性プロピレン系共重合体（１）５０重量％、表２中の非晶性プロピレン系共重合体（２）５０重量％からなるプロピレン系共重合体の混合物を用い、基材層の形成材として、低密度ポリエチレン（東ソー社製，ペトロセン１７２）を用い、それぞれをインフレーション成形法によりダイス温度１８０℃にて共押出し、粘着シートを得た。なお、粘着剤層の厚さは１０μｍ、基材層の厚さは５０μｍとなるように調整した。
【００７５】
＜実施例２＞
粘着剤層の形成材として、表１中の結晶性プロピレン系共重合体（１）８０重量％、表２中の非晶性プロピレン系共重合体（２）２０重量％からなるプロピレン系共重合体の混合物１００重量部に対して、水添石油系粘着付与樹脂（荒川化学社製、アルコンＰ−１００）１０重量部を混合して用い、基材層の形成材として、ポリプロピレン（日本ポリプロ社製、ノバテックＰＰ  ＦＹ６Ｃ）を用い、それぞれをＴダイ成形法によりダイス温度２３０℃にて共押出し、粘着シートを得た。なお、粘着剤層の厚さは１０μｍ、基材層の厚さは４０μｍとなるように調整した。
【００７６】
＜実施例３＞
粘着剤層の形成材として、表１中の結晶性プロピレン系共重合体（１）４０重量％、表２中の非晶性プロピレン系共重合体（２）６０重量％からなるプロピレン系共重合体の混合物１００重量部に対して、水添石油系粘着付与樹脂（荒川化学社製、アルコンＰ−１００）１０重量部を混合して用い、基材層の形成材として、ポリプロピレン（日本ポリプロ社製、ノバテックＰＰ  ＦＹ６Ｃ）を用い、それぞれをＴダイ成形法によりダイス温度２３０℃にて共押出し、粘着シートを得た。なお、粘着剤層の厚さは１０μｍ、基材層の厚さは６０μｍとなるように調整した。
【００７７】
＜実施例４＞
まず、離型剤を以下の方法により、調製した。
【００７８】
前記離型剤は、エチレン・ビニルアルコール共重合体（クラレ社製、エバール  Ｅ−１７１Ｂ、エチレン構造単位：４４モル％）１００重量部と、オクタデシルイソシアネート（保土谷化学工業社製、ミリオネートＯ）３１０重量部をトルエン２０００重量部に分散し、２時間還流しながら、途中、還流装置から水分を分離除去した。その後、４０℃まで冷却して、ジメチルスルホキシドを３００重量部を加えて、エチレン−ビニルアルコール共重合体の水酸基に対するイソシアネート基の当量比が０．７当量となるようにオクタデシルイソシアネート（保土谷化学工業社製、商品名「ミリオネートＯ」）を撹拌しながら滴下し、１２０℃で４時間反応させた。この間に系中の残存イソシアネート基を赤外線分光光度計で定量（２２６０ｃｍ−１付近）し、その残存分が消失した時点をもって終点とした。
【００７９】
反応終了後、反応液に３４０重量部の水を加えて、反応液を分液した。トルエン層である反応液を１１０℃で１時間共沸脱水した後、この反応液を、密閉型加圧濾過機（東洋製作所製、滅菌濾過機）を用いて、３０℃で加圧濾過した。得られた濾液を５０００重量部のメタノール中に注ぎ、白色沈殿物を析出させた。この沈殿物を濾別後、メタノールで洗浄し、遠心分離し、乾燥粉砕して、目的の離型剤３６３重量部を得た。
【００８０】
前記離型剤中に含まれる不純物合計含量は０．４重量％で、重量平均分子量は１．１３×１０５であった。なお、離型剤中に含まれる不純物合計含量（重量％）、及び、離型剤の重量平均分子量の算出方法については、以下に詳細に説明する。
【００８１】
前記離型剤中に含まれる不純物の合計含量は、ＧＰＣ法を用いて、評価を行った。装置は東ソー社製「ＴＳＫｇｅｌ」（溶媒：テトラヒドロフラン、温度：４０℃、流量：０．６ｍｌ／分、濃度１．０ｍｇ/ｍｌ、カラム：ＳｕｐｅｒＨＺＭ−Ｈ／ＨＺ４０００／ＨＺ３０００／ＨＺ２０００、検出器：ＲＩ（装置内蔵））を使用し、得られた分子量分布図において、全ピーク面積に対するポリスチレン換算分子量が３．０×１０３付近にあるピークバレー（極小値）以下の成分のピーク面積の割合を百分率で表した値とした。
【００８２】
また、離型剤の重量平均分子量は、前記離型剤中に含まれる不純物の合計含量と同様にして得られた分子量分布図において、ポリスチレン換算分子量が３．０×１０３付近にあるピークバレー（極小値）よりも高分子量成分についての重量平均分子量である。
【００８３】
粘着剤層の形成材として、表１中の結晶性プロピレン系共重合体（１）５０重量％及び表２中の非晶性プロピレン系共重合体（２）５０重量％を用い、基材層は、基材層（Ａ）及び（Ｂ）からなり、基材層（Ａ）の形成材として、低密度ポリエチレン（東ソー社製、ペトロセン１７２）を用い、粘着剤層と反対側であり、基材層（Ａ）に接する基材層（Ｂ）の形成材として、低密度ポリエチレン（住友化学社製、スミカセンＬ−７０５）１００重量部に対して、上記離型剤を５重量部混合したものを用い、それぞれをインフレーション成形法によりダイス温度１８０℃にて共押出しし、粘着シートを得た。なお、粘着剤層の厚さは６μｍ、基材層（Ａ）の厚さを４５μｍ、基材層（Ｂ）の厚さを５μｍとなるように調整した。
【００８４】
＜実施例５＞
基材層（Ｂ）の形成材として、低密度ポリエチレン（住友化学社製、スミカセンＬ−７０５）１００重量部に対して、ポリプロピレン（日本ポリプロ社製、ウィンテック  ＷＦＸ４Ｔ）１０重量部、上記実施例４で使用する離型剤を７重量部混合したものを用いたこと以外は、実施例４と同様の方法により、粘着シートを得た。なお、粘着剤層の厚さは６μｍ、基材層（Ａ）の厚さを４５μｍ、基材層（Ｂ）の厚さを５μｍとなるように調整した。
【００８５】
＜比較例１＞
実施例１において、粘着剤層の形成材として、表１中の結晶性プロピレン系共重合体（１）のみを用いたこと以外は、実施例１と同様にして粘着シートを得た。なお、粘着剤層の厚さは１０μｍ、基材層の厚さは５０μｍとなるように調整した。
【００８６】
＜比較例２＞
実施例１において、粘着剤層の形成材として、表２中の非晶性プロピレン系共重合体（２）のみを用いたこと以外は、実施例１と同様にして粘着シートを得た。なお、粘着剤層の厚さは１０μｍ、基材層の厚さは５０μｍとなるように調整した。
【００８７】
＜比較例３＞
粘着剤として、ＳＥＢＳ（旭化成社製，タフテックＨ１２２１）を用いたこと以外は実施例１と同様にして、粘着シートを得た。粘着剤層の厚さは１０μｍ、基材層の厚さは５０μｍとなるように調整した。なお、粘着剤の形成材として用いた前記ＳＥＢＳは、前記測定条件において、吸熱ピークを示さなかった。
【００８８】
実施例および比較例で得られた粘着シート(表面保護シート)について以下の評価を行った。評価結果を表３に示す。
【００８９】
（初期接着力）
得られた粘着シートを、ＳＵＳ３０４ＢＡ仕上げ板（日新製鋼社製、ＤＮＡ−ＳＵＳ、ＳＵＳ３０４ＢＡ仕上げ）に、２ｋｇローラーの２往復圧着により貼り付けた後、２３℃で１時間放置後の接着力（Ｎ／２０ｍｍ）を測定した。測定条件：２３℃×６５％ＲＨ、剥離速度３００ｍｍ／分、１８０度ピール。
【００９０】
（経時接着力）
得られた粘着シートを、ＳＵＳ３０４ＢＡ仕上げ板（日新製鋼社製、ＤＮＡ−ＳＵＳ、ＳＵＳ３０４ＢＡ仕上げ）に、２ｋｇローラーの２往復圧着により貼り付けた後、５０℃で３０日間放置後の接着力（Ｎ／２０ｍｍ）を測定した。測定条件：２３℃×６５％ＲＨ、剥離速度３００ｍｍ／分、１８０度ピール。
【００９１】
（接着上昇率）
接着上昇率（％）＝１００×(経持接着力−初期接着力)／(初期接着力)
【００９２】
（粗面接着力）
得られた粘着シートを、ＳＵＳ３０４ＨＬ仕上げ板（日新製鋼社製、ＤＮＡ−ＳＵＳ、ＳＵＳ３０４ＨＬ仕上げ）に、ラミネータ(線圧７８．５Ｎ／ｃｍ、速度０．３ｍ／ｍｉｎ)により貼り付けた後、２３℃で１時間放置後の接着力（Ｎ／２０ｍｍ）を測定した。測定条件：２３℃×６５％ＲＨ、剥離速度３００ｍｍ／分、１８０度ピール。
【００９３】
（プレスブレーキにおける曲げ加工試験）
曲げ加工試験は、下金型（ダイ）Ｄ２の上に金属板を載置して、所定の曲げ位置を上金型（パンチ）Ｐ２からなる曲げ金型を用いて行った。曲げ加工に際しては、粘着シートを下金型（ダイ）Ｄ２に接する金属板表面に貼付し、ＳＵＳ３０４ＨＬ板(厚さ０．４ｍｍ)に対して、９０°曲げを５回行い、金属板表面の糊残り性を確認した。凝集力に劣る粘着剤は、ダイ肩接触部の３０４ＢＡ板表面に粘着剤が残留しやすく、これを凝集力の評価指針とした。曲げ加工時の条件は、パンチ角度：８８°、パンチ刃先Ｒ：０．２ｍｍ、ダイＶ幅：１２ｍｍ、ダイ角度：８８°、ダイ肩Ｒ：１．５ｍｍにて行った。
【００９４】
（巻戻し力）
ＪＩＳ  Ｚ０２３７（２０００）に基づき、ロール状に巻回した幅２０ｍｍの粘着シートを試験試料とし、測定雰囲気温度２３℃下、巻戻し力測定装置を使用して、巻戻し速度０．３ｍ／分（低速巻戻し）、３０ｍ／分（高速巻戻し）の各条件下における巻戻し力を測定した。なお、巻戻し力は、出力された巻戻し力の最大値を巻戻し力とした。また、粘着シートの巻戻しを行っている際に粘着シートが裂けていないか確認した。
【００９５】
【表３】
0005596299.tif 000004
(注)表３中の粗面接着力における（−）は接着力不足のため、接着(固定)されなかったことを示す。また、巻戻し力の空欄部分、及び、実施例４及び５の空欄部分については、評価していないことを示す。
【００９６】
表３より、実施例では平滑面及び粗面において、初期接着力に対して、高温経時での接着力の上昇も小さく、経時的に安定した接着力を有し、高温での凝集性についても優れていることが確認できた。一方、比較例１では、粗面に対して接着力を測定することができず、比較例２においては、凝集性が実施例に対して劣ることが確認され、比較例３においても、高温経時における接着力の上昇が大きいことが確認された。
【００９７】
また、実施例４及び５においては、複数の基材からなり、基材の最外層に所定の離型剤及びポリオレフィン系樹脂を含有することにより、背面処理効果が付与され、所定範囲の巻戻し力が得られることが確認できた。